(57)【要約】【課題】透明性、剛性、流動性に優れ、かつ着色の少なく、複屈折率が低減されポリカーボネート樹脂組成物を提供する。このポリカーボネート樹脂組成物は、光ディスク関連部品など精密成形品原料として有用である。【解決手段】粘度平均分子量が１０，０００〜４０，０００のポリカーボネート樹脂１００重量部に、ベンジルビフェニル類を０．０１〜２０重量部配合してなるポリカーボネート樹脂組成物である。この樹脂組成物は、厚さ４ｍｍの成形品の光線透過率が８５％以上であり、且つ、イエローネスインデックスが３．０以下であることがよく、ベンジルビフェニル類としては、パラベンジルビフェニルであることがよい。【選択図】　なし【特許請求の範囲】
【請求項１】
粘度平均分子量が１０，０００〜４０，０００のポリカーボネート樹脂１００重量部に、下記一般式（１）で示されるベンジルビフェニル類又は芳香環にアルキル基を置換基として有する置換ベンジルビフェニル類を０．０１〜２０重量部配合してなることを特徴とするポリカーボネート樹脂組成物。
【化１】
2004059634.tif 000004
【請求項２】
厚さ４ｍｍの成形品の光線透過率が８５％以上であり、且つ、イエローネスインデックスが３．０以下である請求項１記載のポリカーボネート樹脂組成物。
【請求項３】
ベンジルビフェニル類がパラベンジルビフェニルである請求項１又は及び２記載のポリカーボネート樹脂組成物。
【発明の詳細な説明】
【０００１】
【発明の属する技術分野】
本発明はポリカーボネート樹脂組成物に関するものである。特に透明性、剛性、流動性等に優れ、かつ着色の少ないポリカーボネート樹脂に関する。
【０００２】
【従来の技術】
ポリカーボネート樹脂は透明性、耐衝撃性、耐熱性等に優れ、得られる成型品は寸法安定性などにも優れることから、光ディスク関連の部品等に使用されている。しかしながら、ポリカーボネート樹脂単独の成形品類は、金属製やガラス製などの製品類と比較すると低い剛性を示すという欠点を有する。これを改良する方法として、基体樹脂にガラス繊維を混入し、そのガラス繊維含有物に対して、（ａ）フタル酸系化合物などの可塑剤を添加する方法（特開平２−２４３５４２号公報）、（ｂ）芳香族ポリカーボネート樹脂の低分子量体（オリゴマー）を添加する方法（特開平０９−１２８５８号公報）、（ｃ）ポリカプロラクトンを配合する方法（特開昭６３−６０５１号公報）等が開示されているが、いずれも透明性、耐熱性の低下や、そりの発生等優れた特性を一部損なう結果となっている。特開平２０００−２３９５１３号公報には、メタターフェニルを配合する方法により改良を試みているが、これも着色するという点で基体樹脂の優れた特性を一部損なう結果となっている。
【０００３】
【発明が解決しようとする課題】
本発明は、透明性、剛性、流動性に優れ、かつ着色の少ないポリカーボネート樹脂組成物を提供することを目的とする。
【０００４】
【課題を解決するための手段】
すなわち、本発明は、粘度平均分子量が１０，０００〜４０，０００のポリカーボネート樹脂１００重量部に、下記一般式（１）で示されるベンジルビフェニル類又はその核置換体を０．０１〜２０重量部配合してなることを特徴とするポリカーボネート樹脂組成物である。
【化２】
2004059634.tif 000002
また、本発明は、厚さ４ｍｍの成形品の光線透過率が８５％以上であり、且つ、イエローネスインデックスが３．０以下であるポリカーボネート樹脂組成物である。さらに、本発明は、ベンジルビフェニル類がパラベンジルビフェニルであるポリカーボネート樹脂組成物である。
【０００５】
以下、本発明を詳細に説明する。本発明に係る樹脂組成物の基体樹脂は、ポリカーボネート樹脂である。ポリカーボネート樹脂は、ジヒドロキシジアリール化合物とホスゲンを反応させるホスゲン法、またはジヒドロキシジアリール化合物とジフェニルカーボネートなどの炭酸エステルとを反応させるエステル交換法により得られる重合体または共重合体である。代表的なものとして、２，２−ビス（４−ヒドロキシフェニル）プロパン（ビスフェノールＡ）から製造されるポリカーボネート樹脂が挙げられる。
【０００６】
ポリカーボネート樹脂の粘度平均分子量は、１０，０００〜４０，０００の範囲とする。粘度平均分子量が１０，０００未満であると、剛性が低く実用性のある成型品が得られず、４０，０００を超えると、流動性に劣り、金型キャビティ表面形状の転写性に優れた成型品が得られない。粘度平均分子量は、好ましくは１２，０００〜３５，０００であり、中でも１３，０００〜３０，０００が好ましい。
【０００７】
本発明のポリカーボネート樹脂組成物は、上記ポリカーボネート樹脂に対して、ベンジルビフェニル類を０．０１〜２０ｗｔ％、好ましくは０．０５〜１０ｗｔ％、より好ましくは０．１〜５ｗｔ％配合したものである。配合量が０．０１ｗｔ％を下回ると、剛性の向上ならびに流動性向上効果がなく、２０ｗｔ％を上回ると流動性向上効果は過剰となり成型加工性が悪化する。
【０００８】
本発明で使用するベンジルビフェニル類は、置換基を有しない非置換ベンジルビフェニル類であっても、芳香環にハロゲン基、アルキル基などの置換基を有している非置換ベンジルビフェニル類であってもよい。置換基としては、炭素数が１〜６のアルキル基が好ましく、置換基の炭素数の合計が１０以下であることがよい。また、ベンジルビフェニル類には異性体があるが、ビフェニルに対してベンジル基は、オルト位、メタ位、パラ位で置換してもかまわない。例示すれば、オルトベンジルビフェニル類、メタベンジルビフェニル類、パラベンジルビフェニル類が挙げられる。好ましくは、非置換ベンジルビフェニル類であり、より好ましくはパラベンジルビフェニルである。ベンジルビフェニル類は単独で使用しても、２種以上を混合して使用しても構わない。
【０００９】
本発明のポリカーボネート組成物の４ｍｍ厚の成形品を測定して得られる光線透過率が８５％未満であり、且つ、イエローネスインデックスが３．０以下であることがよく、イエローネスインデックスが３．０を超えると着色がひどくなり、光学材料として商品価値を失う。
【００１０】
本発明のポリカーボネート樹脂組成物には、本発明の目的を損なわない範囲で、必要に応じて難燃剤、難燃助剤、着色剤、可塑剤、滑剤、熱安定剤、帯電防止剤、離型剤、紫外線吸収剤などを配合することが出来る。また、少量の他の樹脂を配合することもできる。
【００１１】
本発明のポリカーボネート樹脂組成物の製法は公知のブレンド法が採用できるが、ポリカーボネート樹脂に、ベンジルビフェニル類を所定量秤量して、Ｖ型ブレンダーなどの混合機により混合し、押出機によって溶融・混練してペレット化する方法を例示することが出来る。
【００１２】
【実施例】
以下、本発明を実施例により更に説明するが、本発明は、これらの実施例により限定されるものではない。また、物性の測定は次のようにして行った。
〔ガラス転移温度（Ｔｇ）の測定〕
パーキンエルマー社製ＤＳＣ７にて測定した。
〔全光線透過率〕
４０×６０　ｍｍ、厚さ４　ｍｍの角板状のプレートにつき、ＪＩＳ　Ｋ−７１０５に準拠して測定した。
〔貯蔵弾性率〕
熱分析レオロジーシステムにて測定した。
〔吸水率〕
ＪＩＳ　Ｋ−７２０９に準拠して測定した。
〔複屈折率〕
ユニオプト（有）製のＡＢＲ−１０Ａ−４０Ａにより測定した。
【００１３】
以下の例において使用したポリカーボネート樹脂は、粘度平均分子量１６，０００のポリカーボネート（三菱エンジニアリングプラスチックス社製、ＮＯＶＡＲＥＸ７０２０ＡＤ）であり、添加剤メタターフェニル（以下、ｍ−ＴＰともいう）、ならびにパラベンジルビフェニル（以下、ＰＢＢＰともいう）は新日鐵化学社製である。
【００１４】
実施例１〜３
ポリカーボネート樹脂１００重量部に対して、ＰＢＢＰを表１に記載した割合でそれぞれ秤量して、基体樹脂と混合し、押出機によってシリンダー温度２００〜２５０℃の条件で溶融・混練してペレット化した。得られたペレットを原料とし、射出成型機によって、シリンダー温度２１０〜２３０℃、金型温度９０℃の条件下で試験片を作成した。得られた試験片について各種物性を評価し、その結果を表１に示した。
【００１５】
比較例１
ポリカーボネート樹脂を実施例１の方法で成形し、各種物性を評価し、その結果を表１に示した。
【００１６】
比較例２
ポリカーボネート樹脂１００重量部に対して、ｍ−ＴＰを表１に記載した割合でそれぞれ秤量して、基体樹脂と混合し、実施例１の方法で混錬、成形し、各種物性を評価し、その結果を表１に示した。
【００１７】
比較例３〜４
ポリカーボネート樹脂１００重量部に対して、ＰＢＢＰを表１に記載した割合でそれぞれ混合し、実施例１の方法で混錬、成形し、各種物性を評価し、その結果を表１に示した。
【００１８】
【表１】
2004059634.tif 000003
【００１９】
【発明の効果】
本発明のポリカーボネート樹脂組成物は、少ない着色、ガラス転移温度が低下することによる流動性の向上、かつ複屈折率の低減、さらに、優れた剛性、透明性を有する成型品を成型できる。したがって、光ディスク関連部品など精密成型品としての原料樹脂として有用である。